КЕРАМИЧЕСКАЯ МАССА ДЛЯ ИЗГОТОВЛЕНИЯ ПУГОВИЦ
CERAMIC MIXTURE FOR MAKING BUTTONS

Изобретение относится к составам керамических масс, которые могут быть использованы для изготовления пуговиц.
Известна керамическая масса, содержащая, мас.%: каолин 70,0-73,0; бентонит 3,0-5,0; лесс 4,0-5,0; керамический (плиточный) бой 6,0-12,0; фосфорит 8,0-14,0 [1].
Задача изобретения состоит в повышении прочности пуговиц, полученных из керамической массы.
Технический результат достигается тем, что керамическая масса для изготовления пуговиц, включающая каолин и керамический бой, отличается тем, что дополнительно содержит глицерин, костяную золу и тальк при следующем соотношении компонентов, мас.%: каолин 71,3-75,5; керамический бой 6,0-10,0; глицерин 0,5-0,7; костяная зола 14,0-17,0; тальк 3,0-4,0.
В таблице приведены составы керамической массы для изготовления пуговиц.
Компоненты
Состав, мас.%:
1
2
3
Каолин
75,5
74,4
71,3
Керамический бой
6,0
7,0
8,0
Глицерин
0,5
0,6
0,7
Костяная зола
14,0
15,5
17,0
Тальк
4,0
2,5
3,0
Прочность на сжатие, МПа
не менее 30
не менее 30
не менее 30
Для приготовления керамической массы могут быть использованы каолины любых месторождений; бой любых керамических изделий, в том числе и глазурованных.
Компоненты дозируют в требуемых количествах. Керамический бой, тальк, каолин загружают в шаровые мельницы и по отдельности размалывают и просеивают через сетку 008. Размолотые керамический бой, тальк, каолин смешивают, добавляют костяную золу, просеянную через сетку 008, глицерин, и готовят керамическую массу с влажностью 20-25%. Керамическую массу раскатывают в пласт требуемой толщины, из которого прессуют пуговицы. Изделия сушат до влажности не более 5%, напыляют на их поверхность слой цветной глазури и при температуре 1100-1150°C проводят обжиг.
Источник информации
1. SU 1542933, C04B 33/00, 1990.